Измерение коэффициента отражения радиопоглощающего материала

Измерение коэффициента отражения радиопоглощающего материала

Тулебаева А. Е.

Тулебаева Айгуль / Ти1еЬаеуа Aigul - магистр, кафедра радиотехники и защиты информации, Томский государственный университет систем управления и радиоэлектроники, г. Томск

Аннотация: в данной статье проводилось измерение коэффициента отражения пирамидального поглотителя на основе графита и пенополиуретана. Такой тип поглотителя обычно применяют в безэховых камерах для устранения переотражения от стен камер.

Ключевые слова: радиопоглощающий материал, метод измерения, коэффициент отражения.

Эффективность поглощения электромагнитного излучения определяется отражательными характеристиками радиопоглощающих материалов (РПМ) [1]. Одна из радиотехнических характеристик, которая определяет качество РПМ, является коэффициентом отражения Котр .

Коэффициент отражения Котр РПМ определялся в свободном пространстве. Схема установки для

измерения коэффициента отражения в свободном пространстве приведена на рис. 1. Для передачи и приема сигнала использовались две одинаковые рупорные антенны пирамидального типа. Сигнал, сгенерированный передатчиком, поступает на вход передающей антенны, затем излученный сигнал попадает на поверхность испытуемого образца. Приемная антенна принимает отраженный сигнал и передает его на вход регистрирующего устройства.

Рис. 1. Схема установки для измерения коэффициента отражения РПМ в свободном пространстве: 1-испытуемый образец; 2-передатчик; 3-приемник; 4-подложка из РПМ

Коэффициент отражения определяется по формуле:

Котр = PJP2 ,

где P1 - мощность электромагнитной волны, отраженной от испытуемого образца РПМ;

P - мощность электромагнитной волны, отраженной от металлического листа [2].

В децибелах выражается следующим образом:

Котр = 101g

Объектом испытания являлось изделие РПМ «Мох-П-400-ТГ» [3], общей площадью 0,4675 м2.

Измерение проводилось в свободном пространстве при угловом падении электромагнитной волны на исследуемый объект - радиопоглощающий материал. В измерении использовались рупорные антенны пирамидальной формы (в диапазоне частот 8-12 ГГц), в качестве передающего и приемного устройства был использован анализатор Agilent FieldFox типа N9917A (в диапазоне частот от 30 кГц до 18 ГГц) [4] и металлический лист, общей площадью 0,46 м2.

Было проведено многократные измерение коэффициенты отражения в рабочем диапазоне частот рупорных антенн, после чего вычислялось среднее значение коэффициента отражения через усреднение по мощности.

а) б)

Рис. 2. а) измерение коэффициента отражения металлического листа б) измерение коэффициента отражения радиопоглощающего материала

Таблица 1. Результаты измерения коэффициента отражения Ко изделий РПМ «Мох-П-400-ТГ»

К Котр

№ 8 ГГц

По паспортным данным,

1 -40,41 -43,16 -43,28

2 -40,42 -42,52 -43,25

3 -40,73 -43,77 -43,56

4 -40,34 -43,17 -43,15

5 -40,31 -43,03 -43,33

6 -43,1 -40,43 -43,1 -43,06 -42,6 -43,47

7 -40,42 -43,06 -43,74

8 -40,27 -42,87 -43,79

9 -40,53 -42,85 -43,55

10 -40,54 -42,61 -43,71

среднее -40,44 -43,01 -43,48

Заключение

В результате измерения Котр от РПМ был освоен метод измерения и получено соответствие измеренных данных с паспортными данными.

Литература

1. Официальный сайт компании «ЭлекТрейд-М». [Электронный ресурс]. Режим доступа: http://www.eltm.ru/editor/upload-files/Cuming_Microwave.pdf, свободный.

2. МицмахерМ. Ю., Торгованов В. А. Безхэховые камеры СВЧ,М: «Радио и связь», 1982.

3. Научно-производственное предприятие «Радиострим». [Электронный ресурс]. Режим доступа: http://www.radiostrim.ru/220-moh.htm, свободный.

4. Технические характеристики анализатора Agilent FieldFox. [Электронный ресурс]. Режим доступа: http://cp.literature.agilent.com/litweb/pdf/5990-9783EN.pdf, свободный.